(57)【要約】【課題】  引張強さ及び延性に非常に優れた高強度鋼線を提供する。【解決手段】  板状のフェライトの平均幅が１５ｎｍ以下であり、かつフェライト中心部の平均Ｃ濃度が０．２質量％以下であることを特徴とする延性に優れた高強度鋼線。【選択図】      図１
2006249561.tif 000002
【特許請求の範囲】
【請求項１】
板状のフェライトの平均幅が１５ｎｍ以下であり、かつフェライト中心部の平均Ｃ濃度が０．２質量％以下であることを特徴とする延性に優れた高強度鋼線。
【請求項２】
前記フェライト中心部の平均Ｃ濃度が０．１質量％以下であることを特徴とする延性に優れた高強度鋼線。
【請求項３】
前記フェライトの平均幅が１０ｎｍ以下である請求項１または２に記載の延性に優れた高強度鋼線。
【請求項４】
前記高強度鋼線が引張強さ４２００ＭＰａ以上の鋼線であることを特徴とする請求項１〜３のいずれか１項に記載の延性に優れた高強度鋼線。
【発明の詳細な説明】
【技術分野】
【０００１】
本発明は、自動車用タイヤのスチールコード等に使用される高強度鋼線に関するものである。詳しくは、ダイスを用いて冷間で伸線加工強化された線径０．０４〜０．４ｍｍ、強度４２００ＭＰａ級以上の極細線に関するものである。
【背景技術】
【０００２】
自動車タイヤスチールコード用鋼線においては、タイヤの軽量化の要求から、鋼線の高張力化に対するニーズが高まっている。このような要請に答えるために、多数の研究が精力的に展開された結果、鋼線の高張力化に加え十分な延性が確保される必要があることが明らかになった。延性指標としてはいくつかあるが、例えばねじり試験による捻回数や、試験中に鋼線の長手方向に生ずる割れ（デラミネーション）の発生の有無がある。鋼線の高強度化には延性の低下が大きな課題となっており、これを抑制することが重要である。
【０００３】
高強度鋼線は、一般には、パーライト組織をダイス等を用いて、伸線加工を行うことによって製造されている。この加工によって、パーライトラメラ間隔が小さくなり、またフェライト中に多量の転位が導入されることで、引張り強度が増大する。この伸線歪みが非常に大きくなると、パーライト組織中のセメンタイトが微細化し、炭素に分解することが近年明らかにされている。しかしながら、組織が微細であることから、これらの炭素の存在位置及び存在状態、機械的性質との関係は明らかにされておらず、特に延性劣化の原因についても不明な点が多かった。
【０００４】
極細鋼線の高強度化を図るためには、最終パテンティング処理後の素線強度を上げるか、最終の伸線加工歪みを増加させる必要ある。ところが、最終パテンティング処理後の素線強度ないしは伸線加工歪を増加させて極線鋼線の高強度化を図っても、強度が４２００ＭＰａを超えると延性の低下が著しく、実用化することが極めて困難となっていた。
【０００５】
これに対して、延性低下の少ない高強度化手段の従来の知見としては、例えば特許文献１〜３の各公報にはそれぞれＣ、Ｓｉ、Ｍｎ、Ｃｒ等の化学成分を規定した高強度で高延性の極細線用高炭素鋼線材が提案されている。しかし、これらの公報で開示されている実施例からも分かるように、鋼線の引張強さは最大でも３５００〜３６００ＭＰａであり、極細鋼線の高強度化には限界があった。また、特許文献４では化学成分と非金属介在物組織および初析セメンタイトの面積分率を制御した高強度鋼高じん性鋼線材が提案されている。更に、特許文献５では鋼の化学成分と最終ダイスでの減面率を制御する高強度鋼高じん性極細線鋼の製造方法が開示されている。しかし、いずれの技術でも引張強さが４２００ＭＰａ以上で高延性を有する極細鋼線を実現することは難しかった。
【特許文献１】特開昭６０−２０４８６５号公報
【特許文献２】特開昭６３−２４０４６号公報
【特許文献３】特開平３−２２３６７４号公報
【特許文献４】特開平６−１４５８９５号公報
【特許文献５】特開平７−１１３１１９号公報
【発明の開示】
【発明が解決しようとする課題】
【０００６】
伸線加工時に伸線加工量を非常に大きくすることによって、従来技術によっても高強度化は図れるものの、延性が低下する問題が避けれなかった。本発明は以上のような現状を背景にして、４２００ＭＰａ以上の高強度でありかつ延性に優れた高強度鋼線、特に高強度極細鋼線を提供するものである。
【課題を解決するための手段】
【０００７】
本発明者は、高強度鋼線の延性の支配因子について種々解析した結果、強加工されたパーライト組織におけるフェライト中のＣ濃度が鋼線の延性に著しい影響を及ぼすことを見出した。高強度極細鋼線の延性を担っているのはフェライト素地の延性であり、フェライトの延性を維持すれば、高強度でも延性が確保される。しかし、伸線加工歪みが増加すると、一般にセメンタイトが分解してＣ原子がフェライト中に拡散し、フェライト中のＣ濃度が増加することになる。日本金属学会誌  第４５巻  第９号  （１９８１）９４２〜９４７に記載されているように、冷延鋼板において、フェライト中のＣ濃度の増加した場合、引張試験中にフェライト中の転位がＣによって固着される動的歪み時効が生じ、顕著な延性低下を引き起こすことが述べられている。フェライトの延性の観点からは、固溶するＣ濃度が低いほど好ましい。
【０００８】
一方、鋼線の引張強度の観点からは、フェライト中のＣ量の増加は、転位固着強化や固溶強化機構によって、フェライト素地の強度を増加させるため、高強度化のためには好ましい。しかしこのような機構による強化では、前述したような原因によって十分な延性を確保することは不可能となる。十分な延性が確保された高強度鋼線を実現するためには、極端な延性低下を引き起こさない強化機構を利用する必要がある。鋼線を強化するためには、伸線歪量を増加し転位密度を大きくする強化法、またＣ濃度を増加させセメンタイト分率を増加させる強化法、フェライト中に微細析出物を分散させる強化など多数あるが、本発明者は、板状のフェライト幅を特定値以下に微細化し、かつフェライト中のＣ濃度を特定値以下とすることによって、延性の極端な低下なく高強度化が実現できることを見出した。すなわち、延性はフェライト中のＣ濃度低減によって実現し、高強度化はフェライト幅を微細化することによって実現するものである。
【０００９】
本発明は、以上の新知見に基づきなされたものであり、その要旨とするところは、
（１）板状のフェライトの平均幅が１５ｎｍ以下であり、かつフェライト中心部の平均Ｃ濃度が０．２質量％以下であることを特徴とする延性に優れた高強度鋼線。
（２）前記フェライト中心部の平均Ｃ濃度が０．１質量％以下であることを特徴とする延性に優れた高強度鋼線。
（３）前記フェライトの平均幅が１０ｎｍ以下である請求項１または２に記載の延性に優れた高強度鋼線。
（４）前記高強度鋼線が引張強さ４２００ＭＰａ以上の鋼線であることを特徴とする前記（１）〜（３）のいずれかに記載の延性に優れた高強度鋼線、である。
【発明の効果】
【００１０】
本発明の適用により、自動車タイヤ用をはじめとする十分な延性を有する高強度鋼線の製造が可能となり、これによりタイヤの軽量化が可能となり、産業上に与える貢献は非常に多大なものである。
【発明を実施するための最良の形態】
【００１１】
高強度鋼線を製造するためには、一般にはパーライト組織を有する材料をダイス等を用い、高伸線加工を施し強化することによって得られる。この高伸線歪によって、パーライト組織中のセメンタイトが微細化しＣに分解してフェライト中に溶け込む現象が生じる。微細領域の炭素の存在量を測定することができる３次元アトムプローブ装置（以下３Ｄ−ＡＰと表記する）を使用し、フェライト中のＣ濃度と鋼線の強度、延性の関係を、詳細に調べ、その結果、フェライト中のＣ濃度が高くなると、強度増加には寄与するものの、延性が著しく低下することを突き止めた。更に延性低下を抑制する強化にはフェライト幅の微細化によって達成されることを突き止めた。これらの知見から、十分な延性が確保された強度鋼線を実現するためには、１）このフェライト中心部の平均Ｃ濃度を特定値以下に限定し、かつ２）フェライトの平均幅を特定値以下に限定することが必要であるとの結論に達した。
【００１２】
以下に、限定理由を詳細に述べる。
【００１３】
色々な製法によって、フェライト中心部の平均Ｃ濃度とフェライトの平均幅を変化させた試料を準備し、引張り強度及び延性との関係を調べた。フェライトの平均幅は透過型電子顕微鏡（ＴＥＭ）によって、またフェライト中心部の平均Ｃ濃度は３Ｄ−ＡＰによって調べた。引張強度測定は引張試験機によって行い、延性評価の一つであるねじり試験はねじり試験機によって行った。延性指標として破断に至るまでのねじり回数すなわち捻回値を測定した。
【００１４】
図１には、フェライトの平均幅とフェライト中心部の平均Ｃ濃度の関係を示したものである。縦軸にはフェライト中の平均Ｃ濃度、横軸にはフェライトの平均幅を示す。図中白丸の点は、引張強さ（強度）と延性共に良好であった試料を示し、黒丸、黒三角、黒四角の点は引張強さまたは延性が目標値に達しなかった試料を示す。ここで目標値として、引張強さは４２００ＭＰａ以上、延性は捻回値で評価し２０回以上とした。但し、捻回値は、試験片の両端線径の１００倍のつかみの間隔で固定し、破断するまでのねじり回数とした。フェライトの平均幅が小さいかまたはフェライト中心部の平均Ｃ濃度が高い場合に、引張強さが大きくなる傾向が見られる。また平均Ｃ濃度が高い場合には特に延性が低下する傾向が見られる。フェライトの平均幅が１５ｎｍ以下でかつフェライト中心部の平均Ｃ濃度が０．２質量％以下の場合にのみ、強度と延性が十分な領域が存在することが示されている。
【００１５】
図２は、フェライト中心部の平均Ｃ濃度とねじり試験による捻回数の関係について調べた結果を示す。平均Ｃ濃度が小さくなるほど、捻回数は高くなる傾向を示している。フェライト中心部の平均Ｃ濃度が０．２質量％で捻回数は２０回を超えるが、平均Ｃ濃度が０．１質量％以下となると２５回以上の高い値となり、延性がより良好になることを示す。
【００１６】
図３は、捻回数は２０回を超え延性良好な試料において、引張強さとフェライトの平均幅の関係について調べた結果を示す。フェライトの平均幅が１５ｎｍ以下の場合で引張強度は４２００ＭＰａ以上を示すが、特に１０ｎｍ以下となると引張強度が４６００MＰａ以上と非常に高い値に到達することが分かる。
【００１７】
以上の結果より、高強度でかつ十分な延性を実現するために、フェライトの平均幅を１５ｎｍ以下、好ましくは１０ｎｍ以下にし、かつフェライト中心部の平均Ｃ濃度を０．２質量％以下、好ましくは０．１質量％以下に限定した。鋼線の強度を上げるためには、フェライト平均幅を小さくする以外にも、転位密度を増加せさる、転位を炭素で固着させる、セメンタイト分率を増加させるなど多数の方法があるが、いずれも延性が低下することになるため、本発明の特性は得られない。
【００１８】
本発明鋼の成分組成に以下の理由で限定を加えても良い。なお、以下に示す「％」は特に説明がない限り「質量％」を意味するものとする。
【００１９】
Ｃ：Ｃは、０．７〜１．１％とする。Ｃはパテンティング処理後の引張強さの増加及び伸線加工硬化率を高める効果があり、より少ない伸線加工歪で引張強さを高めることが可能となる。Ｃが０．７％以下では本発明で目的とする高強度の鋼線を実現することが困難となり、一方１．１％を超えるとパテンティング処理時に初析セメンタイトがオーステナイト粒界に析出して伸線加工性が劣化し伸線加工中に断線の原因になるため、Ｃを０．７〜１．１％の範囲に限定した。
【００２０】
Ｓｉ：Ｓｉは、Ｓｉはパーライト中のフェライトを強化させるためと鋼の脱酸のために有効な元素である。０．０５％未満では上記の効果が期待できず、一方２％を超えると伸線加工性に対して有害は硬質のＳｉＯ2系介在物が発生しやすくなるため、０．０５〜２．０％の範囲に限定した。
【００２１】
Ｍｎ：Ｍｎは脱酸、脱硫のために必要であるばかりでなく、鋼の焼入性を向上させパテンティング処理後の引張り強さを高めるために有効な元素であるが、０．２％未満では上記の効果が得られず、一方２.０％を越えると上記の効果が飽和し、更にパテンティング処理時のパーライト変態を完了するまでの処理時間が長くなりすぎて生産性が低下するため、０．２〜２．０％の範囲に限定した。
【００２２】
以上の成分組成に加え、本発明では、以下の理由によって、Ｃｒ、Ｎｉ、Ｖ、Ｎｂの１種または２種以上を含んでも良い。
【００２３】
Ｃｒ:Ｃｒはパーライトのセメンタイト間隔を微細化しパテンティング処理後の引張強さを高めるとともに特に伸線加工硬化率を向上させる有効な元素であるが、０．０５％未満では前記作用の効果が少なく、一方１．０％を越えるとパテンティング処理時のパーライト変態終了時間が長くなり生産性が低下するため０．０５〜１．０％の範囲に限定した。
【００２４】
Ｎｉ：Ｎｉはパテンティング処理時に変態生成するパーライトを伸線加工性の良好なものにする作用を有するが、０．１％未満では上記の効果が得られず、１．０％を超えても添加量に見合うだけの効果が少ないためこれを上限にした。
【００２５】
Ｖ：Ｖはパーライトのセメンタイト間隔を微細化しパテンティング処理時の引張強さを高める効果があるが、この効果は０．０１％未満では不十分であり、一方０．５％を超えると効果が飽和するため０．０１〜０．５％の範囲に制限した。
【００２６】
Ｎｂ：ＮｂはＶと同様、セメンタイト間隔を微細化しパテンティング処理時の引張強撚さを高める効果があるが、０．００１％未満では不十分であり、一方０．１％を超えると効果が飽和するため０．００１〜０．１％の範囲に制限した。
【００２７】
他の元素は特に限定しないが、不純物として含有される元素としてＰ：０．０１５％以下、Ｓ：０．０１５％以下、Ｎ：０．００７％以下が好ましい範囲である。またＡｌは０．００５％を超えると鋼中の介在物の中で最も硬質なＡｌ2Ｏ3系介在物が生成しやすくなり、伸線加工あるい撚り線加工の際の断線原因となるため、０．００５％以下が好ましい範囲である。
【００２８】
強加工された極細線のパーライト組織におけるフェライト中心部の平均Ｃ濃度を０．２質量％以下でかつフェライト平均幅を１５ｎｍ以下に制御するためには、最終パテインティング処理以降の製造工程で、下記のＡ〜Ｄの製造方法を採用することが有効である。下記製造方法の中でも、特にＢが重要な技術であり、下記Ｂと、Ａ、Ｃ及びＤの１種類、より好ましくは２種類以上の方法を組み合わせることが良い。但し、本発明は最終製品である鋼線の組織構造に関するものであって、その製法を限定するものではない。
【００２９】
Ａ：伸線速度を１０ｍ／分、好ましくは１ｍ／分の低速伸線で行う。
【００３０】
低速伸線を行うことによって、摩擦や塑性変形による加工発熱量を小さくすることができ、これによってパーライト組織中のセメンタイトの分解を抑制しフェライト中に拡散する炭素量を減らすことができる。
【００３１】
Ｂ：伸線加工パス間に４０〜４００℃の温度の加熱処理を1秒〜１０分間施す。
【００３２】
伸線加工によるワイヤ温度は瞬時に上がり直ぐに下がる。これとは別に、適当な温度の加熱処理を伸線加工パス間に施すことによって、セメンタイトが分解してフェライト中に溶け込んだ過飽和な炭素を排出させフェライト中のＣ濃度を低下させると共に、不要な転位や欠陥を消滅させることができる。これによって、延性を回復し高歪量の加工、すなわち、フェライト間隔の微細化を可能にする。但し、この処理は伸線加工パス間すべてに施すのではなく、特定パス間に施すことが有効である。
【００３３】
Ｃ：伸線加工後、４０〜３００℃の加熱保持を１分から４８時間施す。
【００３４】
伸線加工後の低温加熱によって、セメンタイトが分解してフェライト中に溶け込んだ過飽和な炭素を排出させ、フェライト中の炭素濃度を低下させる。但し、この温度が高温過ぎる場合は、球状セメンタイトが形成することになるため、鋼材種類、伸線条件に応じて適した温度に設定する必要がある。
【００３５】
Ｄ：方位が一方向に向いたパーライト組織を有するパテンティング材を用いる。
【００３６】
パーライト組織方位を揃えたパテンティング材を用いることによって、伸線加工時に個々に加わる応力歪量を均一とし、場所によるフェライト幅とフェライト中心部のＣ濃度のばらつきを小さくすることができる。
【００３７】
フェライト幅の測定は例えばＴＥＭ観察によって行う。Ａｒイオンミリングなどによって、鋼線試料のＣ断面（ワイヤ方向に垂直）を薄膜化し、視野内のフェライト幅を測定しこの平均を求める。このような測定を１０箇所以上の分散した任意位置について行い、これらの値の平均を求め、これをフェライトの平均幅とする。ワイヤ方向に平行なＬ断面からの観察の場合、板状のフェライトの界面に平行方向からの観察がされているとは限らないため、フェライト平均幅を過小評価する危険性があり注意が必要である。
【００３８】
フェライト中のＣ濃度の測定は、アトムプローブ法によって簡単にかつ正確に測定することが可能である。但し、Ｃ濃度はフェライト中の位置によって異なる値を示す場合がある。セメンタイトが分解しＣがフェライト中に拡散した場合、一般には、フェライト／セメンタイト界面部でのＣ濃度が高く、フェライト中心部で最も値が小さくなる。本発明で規定するフェライト中のＣ濃度は、フェライト中心部の値とする。３Ｄ-ＡＰを使用する場合は、フェライト／セメンタイト界面を含むフェライト中のＣ濃度の測定が可能であるため、この測定データから、フェライト中心部のＣ濃度を容易に決定することができる。一方、１Ｄ−ＡＰ（１次元アトムプローブ）を用いる場合は、試料のＦＩＭ像によってフェライト位置を確認後、フェライトの中心位置を分析することによって、Ｃ濃度を計測する必要がある。測定したＣイオン数をＦｅを含む全検出イオン数で割り１００を掛けることによって、Ｃ濃度を原子％で求めることができる。これに、１２／５６を掛けることによって、Ｃ濃度を質量％で求めることができる。このような測定を１０箇所以上の分散した任意位置のフェライトについて行い、これらの値の平均を求め、これをフェライト中心部の平均Ｃ濃度とする。
【実施例】
【００３９】
以下、実施例により本発明の効果を更に具体的に説明する。
【００４０】
表１に示す化学組成を有する供試材を熱間圧延で所定の線径にした後、鉛浴を用いてパテンテイング処理、伸線加工を行い、線径が０．０４〜０．４０ｍｍのブラスめっきを有する極細線鋼を試作した。表２に極細鋼線の製造条件および引張強さ、フェライト中心部の平均Ｃ濃度、フェライトの平均幅、捻回数を示す。同表において、製造条件を前述した内容を示す記号で表した。ねじり試験は、試験片の両端線径の１００倍のつかみの間隔で固定し、破断するまでのねじり回数を捻回数とした。
【００４１】
【表１】
2006249561.tif 000003
【００４２】
【表２】
2006249561.tif 000004
【００４３】
表２において試験Ｎｏ．１〜６が本発明であり、その他は比較例である。同表に見られるように、本発明例はいずれも引張強さが４２００ＭＰａ以上であるとともに、フェライト中心部の平均Ｃ濃度が０．２質量％以下に押さえられている。この結果、捻回数の高い十分な延性を有する極細鋼線が実現できている。また、試験Ｎｏ．７はＳｉ含有量が高く断線しやすいため、特に１ｍ／分の極低速伸線を行うことによって、断線せずに良好な引張強さと延性が得られた。
【００４４】
これに対して、比較例であるＮｏ.８〜１１は、引張強さは十分であるが、フェライト中心部の平均Ｃ濃度が０．２質量％を超えているため、本発明例に比べ捻回数が低下しており延性低下が著しい。またＮｏ.１２〜１５は、延性は良好であるが、フェライト平均幅は大きく十分な引張強さに達していない。さらに、Ｎｏ.１６〜１９は延性、引張強さ共に十分な値を示しておらず本発明の範囲外となる。
【図面の簡単な説明】
【００４５】
【図１】極細線鋼のフェライト中心部の平均Ｃ濃度とフェライトの平均幅の関係について調べた結果の一例を示す図である。
【図２】極細線鋼のフェライト中心部の平均Ｃ濃度と捻回数の関係について調べた結果の一例を示す図である。
【図３】延性の良好な極細線鋼試料において、フェライトの平均幅と引張強度について調べた結果の一例を示す図である。
【図１】
2006249561.tif 000005
【図２】
2006249561.tif 000006
【図３】
2006249561.tif 000007